(57)【要約】【課題】  均一な構造を有するアルファオレフィンオリゴマーおよびその製造方法を提供する。【解決手段】  本発明は、低い分岐比の 均一な分子構造を有するため、向上した熱的および酸化安定性、長い使用寿命、低揮発性、低流動点および高粘度指数を有するアルファオレフィンオリゴマーを提供する。【選択図】      図２
2020109073.tif 000002
【特許請求の範囲】
【請求項１】
アルファオレフィンの一つ以上の水素化されたオリゴマーを含む水素化アルファオレフィンオリゴマー組成物であって、前記アルファオレフィンオリゴマーは、重量平均分子量が１３００以下である均一な分子構造を有することを特徴とし、
下記式（１）による分岐比が０．２６５以下であることを特徴とするアルファオレフィンオリゴマー。
分岐比＝Ｐ１／Ｐ２          （１）
（Ｐ１はＣＨ３基の含有量を意味し、Ｐ２はＣＨ２基の含有量を意味し、前記ＣＨ２およびＣＨ３基の含有量は１Ｈ−ＮＭＲで測定する。）
【請求項２】
前記アルファオレフィンオリゴマーの下記構造式１におけるＢ２位の炭素は、ＮＭＲパルスシーケンスによって測定された２９８ＫでのＴ１緩和時間（Ｔ１  ｒｅｌａｘａｔｉｏｎ  ｔｉｍｅ）が０．６未満であることを特徴とする、請求項１に記載のアルファオレフィンオリゴマー。
【化４】
2020109073.tif 000010
（式中、ｎ＝１〜９）
【請求項３】
前記アルファオレフィンオリゴマーのＢ３位の炭素は、ＮＭＲパルスシーケンスによって測定された２９８ＫでのＴ１緩和時間（Ｔ１  ｒｅｌａｘａｔｉｏｎ  ｔｉｍｅ）が０．５未満であることを特徴とする、請求項２に記載のアルファオレフィンオリゴマー。
【請求項４】
前記アルファオレフィンオリゴマーのＢ３位の炭素が３次炭素（ｔｅｒｔｉａｒｙ  ｃａｒｂｏｎ、ＣＨ  Ｇｒｏｕｐ）または２次炭素（Ｓｅｃｏｎｄａｒｙ  ｃａｒｂｏｎ，ＣＨ２  Ｇｒｏｕｐ）であることを特徴とする、請求項２に記載のアルファオレフィンオリゴマー。
【請求項５】
前記アルファオレフィンオリゴマーのＡ１位の炭素は、ＮＭＲパルスシーケンスによって測定された２９８ＫでのＴ１緩和時間（Ｔ１  ｒｅｌａｘａｔｉｏｎ  ｔｉｍｅ）が２．３５以上であることを特徴とする、請求項２に記載のアルファオレフィンオリゴマー。
【請求項６】
前記アルファオレフィンオリゴマーのＡ２位の炭素は、ＮＭＲパルスシーケンスによって測定された２９８ＫでのＴ１緩和時間（Ｔ１  ｒｅｌａｘａｔｉｏｎ  ｔｉｍｅ）が２．２０以上であることを特徴とする、請求項２に記載のアルファオレフィンオリゴマー。
【請求項７】
前記アルファオレフィンオリゴマーは、引火点が２３５℃以上であることを特徴とする、請求項１に記載のアルファオレフィンオリゴマー。
【請求項８】
前記アルファオレフィンオリゴマーは、ＮＯＡＣＫ蒸発量が１２％未満であることを特徴とする、請求項１に記載のアルファオレフィンオリゴマー。
【請求項９】
前記アルファオレフィンオリゴマーは、流動点が−５０℃以下であることを特徴とする、請求項１に記載のアルファオレフィンオリゴマー。
【請求項１０】
前記アルファオレフィンオリゴマーは、１００℃での動粘度が６．３ｃＳｔ以下であることを特徴とする、請求項１に記載のアルファオレフィンオリゴマー。
【請求項１１】
前記アルファオレフィンオリゴマーは、４０℃での動粘度が３５．０ｃＳｔ以下であることを特徴とする、請求項１に記載のアルファオレフィンオリゴマー。
【請求項１２】
前記アルファオレフィンオリゴマーは、二量体が０．１〜３．５ｗｔ％の含有量で含まれることを特徴とする、請求項１に記載のアルファオレフィンオリゴマー。
【請求項１３】
前記アルファオレフィンオリゴマーは潤滑油用基油として用いられることを特徴とする、請求項１乃至１２のいずれか一項に記載のアルファオレフィンオリゴマー。
【請求項１４】
請求項１３に記載のアルファオレフィンオリゴマーを含むことを特徴とする潤滑油組成物。
【発明の詳細な説明】
【技術分野】
【０００１】
本発明は、均一な構造を有するアルファオレフィンオリゴマーおよびその製造方法に係り、より詳細には、変化量の二量体、三量体、四量体、五量体および高次オリゴマーを含む混合物を含み、水素化され、向上した熱的および酸化安定性、長い使用寿命、低揮発性、低流動点および高粘度指数を有するため様々な分野の潤滑剤として適用することができるオリゴマー生成物およびその製造方法に関する。
【背景技術】
【０００２】
一般に、潤滑油（Ｌｕｂｒｉｃａｎｔ）は、潤滑基油（Ｂａｓｉｃ  ｏｉｌ）と物性向上のための添加剤（Ａｄｄｉｔｉｖｅ）からなり、潤滑基油は、代表的に鉱油（Ｍｉｎｅｒａｌ  ｏｉｌ）と合成油に区分される。鉱油は、原油を分離および精製する過程で生成されるナフテン系オイル（Ｎａｐｈｔｈｅｎｉｃ  ｏｉｌ）をいい、合成油は、石油精製過程で生成されるアルファオレフィンを重合して製造されるポリアルファオレフィン（Ｐｏｌｙ  ａｌｐｈａ  ｏｌｅｆｉｎ；ＰＡＯ）をいう。
【０００３】
従来では潤滑基油として鉱油が主に使用されたが、産業が発展するにつれて、内燃機関および工業機械の高性能化、高出力化、過酷な運転条件などにより高い性能を有する潤滑油が求められており、最近では、鉱油から生成される潤滑基油と比較して高い粘度指数と優れた低温での流動性を示すため、低温の環境で幅広い使用環境を提供しながら、せん断安定性に優れたポリアルファオレフィンへの需要が増加している。このため、数十年間ポリアルファオレフィン合成潤滑剤が様々な研究および開発を介して商業的に生産されてきたとともに、炭素数６乃至２０のアルファオレフィンのオリゴマー化反応を基本とする合成潤滑剤の性能を改善するための産業的研究も盛んに行われている。
【０００４】
そこで、本発明者も、優れた物性を有するアルファオレフィンオリゴマーを製造するための研究中に、ブレナングループで発表したＩｎｄ．Ｅｎｇ．Ｃｈｅｍ．Ｐｒｏｄ．Ｒｅｓ．Ｄｅｖ．１９８０、１９、２−６に記述されている様々なアルファオレフィンから生成された類似な炭素数を有するオリゴマー構造と粘度指数などの物性との相関関係、およびシャープグループがＬｕｂｒｉｃａｔｉｏｎ  Ｓｃｉｅｎｃｅ  ２０１２、２４、１９９−２１５に記述した潤滑油システムで分子構造と粘度−温度挙動との相関関係に着目して、均一な分子構造を有することにより、優れた粘度指数、ＮＯＡＣＫ蒸発量、引火点などの特定の因子が改善されたアルファオレフィンオリゴマーおよびその製造方法の開発に至った。
【先行技術文献】
【特許文献】
【０００５】
【特許文献１】韓国公開特許第１０−２０１０−００９７１９１号公報
【発明の概要】
【発明が解決しようとする課題】
【０００６】
本発明の目的は、潤滑油用基油として、低いＮＯＡＣＫ蒸発量、高い引火点および高い粘度指数などを満足するアルファオレフィンオリゴマーを提供することにある。
【０００７】
また、本発明の他の目的は、前記物理的特性を達成するために、均一な分子構造を有するアルファオレフィンオリゴマーの製造方法を提供することにある。
【課題を解決するための手段】
【０００８】
上記目的を達成するために、本発明は、低い分岐比（ｂｒａｎｃｈ  ｒａｔｉｏ）の均一な分子構造を有するアルファオレフィンオリゴマーを提供する。
【０００９】
具体的には、本発明のアルファオレフィンオリゴマーは、下記式（１）による分岐比が０．２６５以下であり、好ましくは０．２５以下、さらに好ましくは０．２４以下であることを特徴とする。
【００１０】
分岐比＝Ｐ１／Ｐ２          （１）
（Ｐ１はＣＨ３基の含有量を意味し、Ｐ２はＣＨ２基の含有量を意味し、前記ＣＨ２およびＣＨ３基の含有量は１Ｈ−ＮＭＲで測定する。）
前記アルファオレフィンオリゴマーは、下記構造式１におけるＢ１位の炭素はＮＭＲパルスシーケンスによって測定された２９８ＫでのＴ１緩和時間（Ｔ１  ｒｅｌａｘａｔｉｏｎ  ｔｉｍｅ）が１．０未満であり、Ｂ２位の炭素は０．６未満の２９８ＫでのＴ１緩和時間を有し、Ｂ３位の炭素は０．５未満の２９８ＫでのＴ１緩和時間を有し、この時、Ｂ３位の炭素は３次炭素（ｔｅｒｔｉａｒｙ  ｃａｒｂｏｎ、ＣＨ  Ｇｒｏｕｐ）または２次炭素（Ｓｅｃｏｎｄｒｙ  ｃａｒｂｏｎ、ＣＨ２  Ｇｒｏｕｐ）であり得る。また、Ａ１位の炭素は２．３５以上、Ａ２位の炭素は２．２以上のＴ１緩和時間を有することを特徴とする。
【００１１】
【化１】
2020109073.tif 000003
（前記ｎ＝１〜９）
本発明のアルファオレフィンオリゴマーは、引火点が２３５℃以上であり、ＮＯＡＣＫ蒸発量が１２％未満であり得る。
【００１２】
また、１００℃での動粘度は６．３ｃＳｔ以下、４０℃での動粘度は３５．０ｃＳｔ以下であり得る。
【００１３】
前記アルファオレフィンオリゴマーは１３０以上の粘度指数を有し、流動点は−５０℃以下、好ましくは−７０℃以下の流動点を有することを特徴とする。
【００１４】
さらに、前記アルファオレフィンオリゴマーは、数平均分子量が１１００以下、重量平均分子量が１３００以下であり得る。また、前記アルファオレフィンオリゴマーの分子量分布（Ｍｗ／Ｍｎ）は１．０〜３．０であることが好ましい。
【００１５】
また、前記アルファオレフィンオリゴマーは、潤滑油用基油としての鉱油、分散剤、酸化防止剤、摩耗防止剤、消泡剤、腐食防止剤、洗剤、シール膨潤剤、粘度改善剤、およびこれらの組み合わせよりなる群から選択される流体と混合して潤滑油組成物として提供できる。
【００１６】
本発明のアルファオレフィンオリゴマーは、均一系触媒であるメタロセン触媒を導入することにより、異性化反応を最小化して分子構造を均一に調節して製造することができる。
【００１７】
本発明のメタロセン触媒は、メタロセン化合物（Ａ）、活性化剤化合物（Ｂ）およびイオン活性化剤化合物（Ｃ）で構成できる。
【００１８】
この時、前記メタロセン化合物（Ａ）は、下記化学式１乃至６で表される群から選択された１種以上であり得る。
【００１９】
【化２】
2020109073.tif 000004
前記化学式１乃至４中、
Ｍは、チタン、ジルコニウム、およびハフニウムよりなる群から選択された遷移金属であり、
Ｂは、炭素数１〜２０のアルキレン基、炭素数６〜２０のアリレン基、炭素数１〜２０のジアルキルシリコン、炭素数１〜２０のジアルキルゲルマニウム、炭素数１〜２０のアルキルホスフィン基または炭素数１〜２０のアルキルアミン基の連結基であるか或いは連結基がない形態であり、
Ｘ１とＸ２は、互いに同一でも異なってもよく、それぞれ独立して、ハロゲン原子、炭素数１〜２０のアルキル基、炭素数２〜２０のアルケニル基、炭素数２〜２０のアルキニル基、炭素数６〜２０のアリール基、炭素数７〜４０のアルキルアリール基、炭素数７〜４０のアリールアルキル基、炭素数１〜２０のアルキルアミド基、炭素数６〜２０のアリールアミド基、炭素数１〜２０のアルキリデン基または炭素数１〜２０のアルコキシ基であり、
Ｒ１〜Ｒ１０は、互いに同一でも異なってもよく、それぞれ独立して水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれたヘテロ基またはシリル基であり得る。
【００２０】
【化３】
2020109073.tif 000005
前記化学式５および６中、
Ｍはチタン、ジルコニウム、およびハフニウムよりなる群から選択された遷移金属であり、
Ｂは炭素数１〜２０のアルキレン基、炭素数６〜２０のアリレン基、炭素数１〜２０のジアルキルシリコン、炭素数１〜２０のジアルキルゲルマニウム、炭素数１〜２０のアルキルホスフィン基または炭素数１〜２０のアルキルアミン基の連結基であるか或いは連結基がない形態であり、
Ｘ１とＸ２は、互いに同一でも異なってもよく、それぞれ独立して、ハロゲン原子、炭素数１〜２０のアルキル基、炭素数２〜２０のアルケニル基、炭素数２〜２０のアルキニル基、炭素数６〜２０のアリール基、炭素数７〜４０のアルキルアリール基、炭素数７〜４０のアリールアルキル基、炭素数１〜２０のアルキルアミド基、炭素数６〜２０のアリールアミド基、炭素数１〜２０のアルキリデン基または炭素数１〜２０のアルコキシ基であり、
Ｒ１〜Ｒ１０は、互いに同一でも異なってもよく、それぞれ独立して、水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれたヘテロ基またはシリル基であり得る。
【００２１】
Ｒ１１、Ｒ１３およびＲ１４は、互いに同一の水素であり、Ｒ１２は、互いに同一または異なり、それぞれ独立して、水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれたヘテロ基またはシリル基であり得る。
【００２２】
また、前記化学式２〜６のメタロセン化合物は、水素添加反応で置換された化合物の形態も含まれ得る。好ましい例としては、ジメチルシリルビス（テトラヒドロインデニル）ジルコニウムジクロリドである。
【００２３】
前記活性化剤化合物（Ｂ）は、メタロセン化合物（Ａ）或いはその派生物と反応してイオン性化合物を形成する化合物であって、ジメチルアニリニウムテトラキス（パーフルオロフェニル）ホウ酸塩およびトリフェニルカルボニウムテトラキス（パーフルオロフェニル）ホウ酸塩などよりなる群から選択された１種以上の化合物であり得る。
【００２４】
前記イオン活性化剤化合物（Ｃ）は、トリメチルアルミニウム、トリエチルアルミニウム、トリイソプロピルアルミニウム、ジメチルエチルアルミニウム、トリイソブチルアルミニウム、トリオクチルアルミニウムなどのトリアルキルアルミニウム、或いはジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムヒドリド、ジエチルアルミニウムヒドリド、エチルアルミニウムセスキクロリドなどのアルキルアルミニウムハライド、或いはジメチルアルミニウム或いはメチルアルミノキサンなどのアルミノキサン補助活性剤と組み合わせて使用できる。これらは１種を単独で使用してもよく、２種以上を組み合わせて使用してもよい。
【００２５】
本発明のメタロセン触媒において、メタロセン化合物（Ａ）と活性化剤化合物（Ｂ）の使用比率は、モル比で１０：１〜１：１００、好ましくは２：１〜１：１０の範囲であり得る。
【００２６】
また、イオン活性化剤化合物（Ｃ）を使用する場合、メタロセン化合物（Ａ）とイオン活性化剤化合物（Ｃ）のモル比は、好ましくは１：１〜１：１０，０００、より好ましくは１：５〜１：１０００の範囲であり得る。化合物のモル比が１：１未満である場合には、イオン活性化剤化合物の量が少なくて触媒化合物のアルキル化が完全に行われないという問題が発生し、化合物のモル比が１：１０，０００を超える場合には、化合物間の副反応により活性化が完全に行われないという問題が発生するので、好ましくない。
【００２７】
アルファオレフィン単量体は、水分に敏感なので、触媒毒などの理由により、含有されている水分を管理することが重要であり、重合反応において水分による影響を軽減するためにスカベンジャー用として前記イオン活性化剤化合物（Ｃ）を使用する。水分とイオン活性化剤化合物（Ｃ）の使用比率は、１：１〜１：１，０００、好ましくは１：１〜１：１００の範囲である。
【００２８】
本発明では、メタロセン触媒の製造時に反応溶媒としてペンタン、ヘキサン、ヘプタンなどの炭化水素系溶媒、またはベンゼン、トルエン、キシレンなどの芳香族溶媒が使用できるが、これに限定されるものではなく、製造時に使用可能なすべての溶媒が使用できる。
【００２９】
本発明のアルファオレフィン系単量体は、炭素数２〜２０の脂肪族オレフィンを含み、具体的には、エチレン、プロピレン、１−ブテン、１−ペンテン、３−メチル−１−ブテン、１−ヘキセン、４−メチル−１−ペンテン、３−メチル−１−ペンテン、１−ヘプテン、１−オクテン、１−デセン、１−ドデセン、１−テトラデセンなどを例示として挙げることができる。また、前記単量体のうち、いずれか１種を単独で使用してもよく、２種以上を組み合わせて使用してもよい。ここには、異性体が含まれている形態も該当する。共重合において、単量体は１〜９５モル％、好ましくは５〜９０モル％である。
【００３０】
本発明のアルファオレフィンオリゴマー重合反応は、前記炭化水素系溶媒内で液相、スラリー相、塊相、或いは気相重合で行われ得る。炭素数５〜２０の脂肪族炭化水素溶媒であるペンタン、ヘキサン、ヘプタン、ノナン、デカンなどおよびこれらの異性体、トルエン、ベンゼン、キシレンなどの芳香族炭化水素溶媒、並びにクロロベンゼンなどのハロゲン原子が含まれている炭化水素溶媒のうちの１種または２種以上の組み合わせを注入し、反応初期の低い粘度条件を維持して反応することができる。前記重合反応段階は、回分式反応器、ループ反応器などの単独または組み合わせ形態の反応器で、バッチ式、半連続式または連続式反応によって行われ得る。
【００３１】
アルファオレフィンオリゴマー化の条件は、アルゴン或いは窒素などの不活性ガスの存在下および１５〜２００℃の温度範囲下で行われる。アルファオレフィンに対するメタロセン触媒の使用モル比は１：１，０００〜１：１，０００，０００、より好ましくは１：５，０００〜１：１，０００，０００であり、反応時間は１０分〜４８時間である。
【００３２】
アルファオレフィンのオリゴマー化によって生成されたオリゴマーは、０．１〜５０ｔｏｒｒの圧力および８０〜４５０℃の温度範囲で減圧蒸留して単蒸留分離できる。
【００３３】
また、アルファオレフィンオリゴマー化の後処理工程としては、通常、水やアルコール類で反応を終了させ、アルカリ水溶液などを用いて触媒を急冷する。
【００３４】
本発明のアルファオレフィンオリゴマーは、オリゴマー化過程で二重結合が残っている。このような二重結合は、潤滑油或いはエンジン油として使用する際に欠点として作用するので、一般に飽和状態に変換させるために水素化処理工程を行う。水素化処理工程に用いられる触媒系としては、Ｎｉ或いはＣｏ系触媒や、Ｐｄ或いはＰｔなどの貴金属触媒がある。
【００３５】
メタロセン触媒を用いて製造されたポリアルファオレフィンは、陽イオン触媒を用いて製造されたものよりも規則的な構造を示す。これを測定するための方法として、核磁気共鳴分光器（Ｎｕｃｌｅａｒ  Ｍａｇｎｅｔｉｃ  Ｒｅｓｏｎａｎｃｅ  Ｓｐｅｃｔｒｏｓｃｏｐｙ、ＮＭＲ）装備を用いることができ、これにより、分子の運動性と関連のあるＴ１緩和時間を測定してデセンオリゴマーの分子構造の特徴を知ることができる。Ｔ１緩和時間は、相対的に低分子領域では運動性が大きいほど大きい値を示し、逆に運動性が低いほど小さくなる。すなわち、運動性が大きいというのは、分子構造が複雑であり、不規則な構造を持っていることを意味する。このため、本発明のアルファオレフィンオリゴマーは、製造されたオリゴマーにおける、末端基の炭素が高いＴ１緩和時間を示し、中心部分の炭素は低いＴ１緩和時間を示しているということからみて、より規則的な分子構造を持っていることを特徴とする。
【００３６】
本発明のアルファオレフィンオリゴマー製品の選択性の向上、デセンの混入反応の容易性および異性化反応の最小化を図るために、一つまたは２つの水素添加されたリガンド、体積の大きいリガンド、体積の小さいリガンド、およびこれらの組み合わせのリガンドが配位されたメタロセン化合物を使用する。本発明のアルファオレフィンオリゴマー製品の主要成分の選択性を考慮して、分離前の動粘度（Ｋｉｎｅｍａｔｉｃ  ｖｉｓｃｏｓｉｔｙ、１００℃）は２〜７ｃＳｔであることを特徴とする。水素添加反応先行後の分離工程進行時に製品の異性化が少なく発生し、製品の分離が容易になる。
【発明の効果】
【００３７】
本発明で提供するアルファオレフィンオリゴマーの製造方法は、潤滑基油の物性を低下させる側鎖分岐の生成を最小限に抑えることができる。このため、低い分岐比の均一な分子構造を有するため、向上した熱的および酸化安定性、長い使用寿命、低揮発性、低流動点および高粘度指数を有するアルファオレフィンオリゴマーを提供することができる。よって、様々な分野の潤滑剤として適用することができるポリアルファオレフィンの製造が可能である。
【図面の簡単な説明】
【００３８】
【図１】メタロセン触媒を用いて重合したデセンオリゴマーの炭素ＮＭＲスペクトルのグラフである。
【図２】実施例１のメタロセン触媒を用いて重合したデセンオリゴマーのＴ１ＩＲＰＧ２次元（Ｔ１  Ｉｎｖｅｒｓｉｏｎ  Ｒｅｃｏｖｅｒｙ  Ｐｏｗｅｒ  Ｇａｔｅｄ  ｄｅｃｏｕｐｌｉｎｇ  ２Ｄ  Ｅｘｐｅｒｉｍｅｎｔ）スペクトルのグラフである。
【図３】比較例１の陽イオン触媒を用いて重合したデセンオリゴマーのＴ１ＩＲＰＧ２次元スペクトルのグラフである。
【発明を実施するための形態】
【００３９】
以下、本発明の好適な実施例を詳細に説明する。ところが、本発明は、ここで説明される実施例に限定されず、他の形態でも具体化できる。むしろ、ここで紹介される内容が徹底かつ完全たるものとなるように、当業者に本発明の思想を十分に伝達するために提供するものである。
【００４０】
実施例１．メタロセン触媒を用いたオリゴマー製造−単蒸留分離後の水素化処理
１．オリゴマー化
１Ｌのステンレス製のオートクレーブ反応器にデセン５３０ｍｌ（３９２ｇ）を投入した後、１１０℃に維持した。この過程で、必要に応じて重合温度を５０〜１５０℃に調節し、トリイソブチルアルミニウム１ｍｍｏｌを入れるか、或いは必要に応じて入れない。その後、予め製造した触媒（メタロセン触媒０．０１ｍｍｏｌ、助触媒０．０１２ｍｍｏｌ、トリイソブチルアルミニウム０．６ｍｍｏｌおよびトルエン６ｍｌ）を前記反応器に投入した。続いて、７００ｒｐｍで攪拌しながら３時間反応させた後、１０％水酸化ナトリウム水溶液４００ｍｌに投入して反応を終結した。次に、上層の有機層を抽出し、未反応のデセンおよび副反応生成物としてのデセン異性体をストリッピングして除去することにより、デセンオリゴマーを製造した。
【００４１】
２．オリゴマーの単蒸留分離
５〜３０ｃｍのビグリュー（Ｖｉｇｒｅｕｘ）蒸留カラムが含まれている２Ｌのフラスコに、上記で製造されたデセンオリゴマー１５０ｍｌを投入した後、酸素を除去するために真空状態に維持した。その後、０．４５ｔｏｒｒの圧力および１７０〜２３０℃の温度範囲で減圧蒸留した後、残留物の熱分解を防ぐために、真空状態で常温まで冷ました。
【００４２】
３．オリゴマーの水素化処理
１Ｌのパーリアクター（ｐａｒｒ  ｒｅａｃｔｏｒ）内に５ｗｔ％のパラジウム／アルミナ１４０ｇを仕込み、上記で分離されたデセンオリゴマー０．５Ｌを入れた後、１２０℃で３０分間、窒素でパージした。その後、１８０℃に昇温して２ＭＰａの水素圧下で反応を開始し、４時間後に反応を終結した。
【００４３】
実施例２．メタロセン触媒を用いたオリゴマー製造−水素化処理後の単蒸留分離
１．オリゴマー化
１Ｌのステンレス製のオートクレーブ反応器にヘキサンを１００ｗｔ％の割合で投入した後、１１０℃に維持した。この過程で、必要に応じて重合温度とヘキサン投入割合をそれぞれ５０〜１５０℃と０〜１００ｗｔ％に調節する。その後、予め製造した触媒（メタロセン触媒０．４ｍｍｏｌ、助触媒０．５ｍｍｏｌ、トリイソブチルアルミニウム１．１ｍｍｏｌおよびトルエン３５０ｍｌ）を、前記反応器に０．２〜０．３ｍｌ／ｍｉｎで投入し、同時にデセンを５．０〜７．０ｍｌ／ｍｉｎで投入した。続いて、１２００ｒｐｍで攪拌しながら３時間反応させた後、１０％水酸化ナトリウム水溶液４００ｍｌに投入して反応を終結した。次に、上層の有機層を抽出し、未反応のデセンと副反応生成物としてのデセン異性体をストリッピングして除去することにより、デセンオリゴマーを製造した。
【００４４】
２．オリゴマーの水素化処理および単蒸留分離
実施例１と同様にして行うが、実施例１とは異なり、製造されたオリゴマーに対して水素化処理を先に行った後、オリゴマーの単蒸留分離を行った。
【００４５】
実施例３．メタロセン触媒を用いたオリゴマー製造−水素化処理後の単蒸留分離
１．オリゴマー化
実施例２と同様にして行った。
【００４６】
２．オリゴマーの水素化処理および単蒸留分離
実施例２と同様にして行うが、オリゴマーの単蒸留分離の際に、実施例２とは異なり、０．４５ｔｏｒｒの圧力および２６０〜２９０℃の温度範囲で減圧蒸留した。
【００４７】
比較例１．陽イオン触媒を用いたオリゴマー製造−単蒸留分離後の水素化処理
実施例とは異なり、陽イオン触媒を用いて製造したデセンオリゴマーを製造した。
【００４８】
これについて詳しく説明すると、まず、１Ｌのステンレス製オートクレーブ反応器にデセン１３５ｍｌ（１００ｇ）を投入した後、重合温度を１０〜２０℃に維持した。続いて、反応器に、アルコール類と錯化した陽イオン触媒（ＡＣｌ３、ＢＦ３など）を０．８ｍｍｏｌ／１００ｇで投入した。その後、７００ｒｐｍで攪拌しながら窒素雰囲気下で２時間反応させた後、８０〜９０℃で希釈された水酸化アンモニウムを投入して反応を終結した。次に、上層の有機層を抽出し、未反応のデセンおよび副反応生成物としてのデセン異性体をストリッピングして除去することにより、デセンオリゴマーを製造した。製造されたオリゴマーの単蒸留分離およびデセンオリゴマーの水素化処理は、実施例１と同様にして行うが、単蒸留分離の際に１６０〜２２０℃の温度で減圧蒸留した。
【００４９】
比較例２．陽イオン触媒を用いたオリゴマー製造−水素化処理後の単蒸留分離
比較例１と同様にしてオリゴマーを製造した後、製造されたオリゴマーに対して比較例１と水素化処理を先に行った後、オリゴマーの単蒸留分離を行った。
【００５０】
物性評価
実施例１〜３および比較例１〜２で製造されたアルファオレフィンオリゴマーの物性を次のとおりに測定した。
【００５１】
１．分子量の測定
ゲル透過クロマトグラフィー（ＧＰＣ）分析によって実施例１〜３および比較例１〜２のオリゴマーの分子量を測定し、その結果を表１に示した。
【００５２】
【表１】
2020109073.tif 000006
２．粘度指数、流動点、引火点およびＮｏａｃｋの測定
実施例１〜３および比較例１〜２で製造されたアルファオレフィンオリゴマーに対するＶＩ（粘度指数；ＡＳＴＭ  Ｄ４４５）、流動点（ＡＳＴＭ  Ｄ９７）、引火点（ＡＳＴＭ  Ｄ９２）、臭素価およびＮｏａｃｋ（ＡＳＴＭ  Ｄ５８００）の特性を測定し、その結果を表２に示した。
【００５３】
【表２】
2020109073.tif 000007
表２を参照して、実施例で製造されたアルファオレフィンオリゴマーの物性が比較例で製造されたアルファオレフィンオリゴマーよりも優れることを確認することができる。これは重合過程で形成されるアルファオレフィンの分子構造の違いに起因したと考えられる。
【００５４】
つまり、実施例で製造されたオリゴマーは、異性化による３次水素のない低い分岐比の均一な分子構造を持っており、粘度指数、引火点、流動点およびＮｏａｃｋなどの物性が向上した。
【００５５】
３．Ｔ１緩和時間の測定
ＢＢＯプローブが装着された５００ＭＨｚ  ＮＭＲ（Ｂｒｕｋｅｒ  ＡＶＡＮＣＥ  ＩＩＩ）を用いて、実施例１〜３および比較例１〜２で製造されたオリゴマーの２９８ＫでのＴ１緩和時間を測定した。具体的には、ＮＭＲチューブに０．１ｇのデセンオリゴマーと１ｍｌの重水素溶媒（クロロホルム）を入れ、水素および炭素ＮＭＲスペクトル、ＤＥＰＴ（Ｄｉｓｔｏｒｔｉｏｎ−ｌｅｓｓ  Ｅｎｈａｎｃｅｄ  ｂｙ  Ｐｏｌａｒｉｚａｔｉｏｎ  Ｔｒａｎｓｆｅｒ）、ＣＯＳＹ（Ｃｏｒｒｅｌａｔｉｏｎ  Ｓｅｐｃｔｒｏｓｃｏｐｙ）、ＨＳＱＣ（Ｈｅｔｅｒｏｎｕｃｌｅａｒ  Ｓｉｎｇｌｅ−Ｑｕａｎｔｕｍ  Ｃｏｒｒｅｌａｔｉｏｎ  Ｓｐｅｃｔｒｏｓｃｏｐｙ）およびＨＭＢＣ（Ｈｅｔｅｒｏｎｕｃｌｅａｒ  Ｍｕｌｔｉｐｌｅ−Ｂｏｎｄ  Ｃｏｒｒｅｌａｔｉｏｎ  Ｓｐｅｃｔｒｏｓｃｏｐｙ）を測定し、そのスペクトル結果を解析、総合して、各構造に対する炭素ピークを表３、測定されたＴ１緩和時間を表４にそれぞれ示した。
【００５６】
また、実施例１のアルファオレフィンオリゴマーのＴ１緩和時間測定スペクトルを図２に示し、比較例１のアルファオレフィンオリゴマーのＴ１緩和時間測定スペクトルを図３に示した。このとき、スペクトル結果は、Ｔ１ＩＲＰＧ（Ｔ１  Ｉｎｖｅｒｓｉｏｎ  Ｒｅｃｏｖｅｒｙ  Ｐｏｗｅｒ  Ｇａｔｅｄ  ｄｅｃｏｕｐｌｉｎｇ  ２Ｄ  Ｅｘｐｅｒｉｍｅｎｔ）のパルスシーケンスを用いたものであり、τ（１８０°パルスと９０°パルス間の時間）は、０．３〜１．０秒、１．５〜２．０秒まで（０．１秒間隔）である。
【００５７】
【表３】
2020109073.tif 000008
表３および表４を参照して、実施例１〜３および比較例１〜２で製造されたオリゴマーのＴ１緩和時間を測定した結果を考察すると、実施例１〜３または比較例１〜２は互いに類似した結果を示す。
【００５８】
また、末端鎖の端部分であるＡ１とＡ２は、実施例で製造されたオリゴマーが比較例で製造されたオリゴマーよりもさらに高い数値を示すことを確認することができる。これは鎖がさらに長く、末端基の運動性がさらに高いことを意味する。
【００５９】
これとは逆に、Ｂ１、Ｂ２、Ｂ３の分子中心部分は、実施例で製造されたオリゴマーが比較例で製造されたオリゴマーよりもさらに低い数値を示す。これは、中心構造の炭素の運動性が低い、すなわち、さらに強固な形態を帯びていることを意味する。
【００６０】
具体的には、１００℃での動粘度が３．７〜４．３ｃＳｔの範囲であるオリゴマーの場合（実施例１および２）、Ｂ１位の炭素はＮＭＲパルスシーケンスによって測定されたＴ１緩和時間（Ｔ１  ｒｅｌａｘａｔｉｏｎ  ｔｉｍｅ）が１．０未満であり、Ｂ２およびＢ３位の炭素は０．６未満のＴ１緩和時間（Ｔ１  ｒｅｌａｘａｔｉｏｎ  ｔｉｍｅ）を有し、また、Ａ１位の炭素は２．４以上、Ａ２位の炭素は２．２以上のＴ１緩和時間を有することを確認することができる。
【００６１】
１００℃での動粘度が５．６〜６．４ｃＳｔの範囲であるオリゴマーの場合（実施例３）、Ｂ１位の炭素は０．８５未満、Ｂ２およびＢ３位の炭素は０．５５未満のＴ１緩和時間を有し、また、Ａ１およびＡ２位の炭素はそれぞれ２．４以上、２．２以上のＴ１緩和時間を有することを確認することができる。
【００６２】
４．分岐比
実施例１〜３および比較例１〜２で製造されたアルファオレフィンオリゴマーの構造的特性として、ＣＨ２、ＣＨ３の含有量に応じた分岐比（Ｂｒａｎｃｈ  ｒａｔｉｏ）を測定し、その結果を表５に示した。
【００６３】
このとき、ＣＨ２およびＣＨ３のそれぞれの相対的含有量は、水素ＮＭＲで測定した。クロロホルム７．２４ｐｐｍを基準にして、ＣＨ２は０．９５〜１．６０ｐｐｍの積分値、ＣＨ３は０．７５〜０．９５ｐｐｍの積分値で示した。さらに詳しくは、ＣＨ３の積分値を１とする。
【００６４】
分岐比値は、分子構造内のＣＨ３基の含有量をＣＨ２基の含有量で割った値であって、次の式のとおりである。
【００６５】
分岐比＝Ｐ１／Ｐ２          （１）
（Ｐ１はＣＨ３基の含有量を意味し、Ｐ２はＣＨ２基の含有量を意味し、前記ＣＨ２およびＣＨ３基の含有量は１Ｈ−ＮＭＲで測定する。）
【００６６】
【表４】
2020109073.tif 000009
表５より、実施例で製造されたアルファオレフィンオリゴマーは、比較例で製造されたアルファオレフィンオリゴマーと対比してＣＨ２基に比べてＣＨ３基のモル比（ｍｏｌ  ｒａｔｉｏ）が小さいことを確認することができた。これは分子構造内の分岐が少ないことを意味し、これは分岐比（ｂｒａｎｃｈ  ｒａｔｉｏ）によっても確認することができる。結論として、分子構造内の分岐が少ないにつれて相対的に酸化安定性に優れるうえ、高い粘度指数、低いか同様の流動点および低いＮｏａｃｋの発現によって物性が向上することを確認した。
【図１】
2020109073.tif 000011
【図２】
2020109073.tif 000012
【図３】
2020109073.tif 000013